(57)【要約】【課題】  本発明は、高い二色比を示す偏光フィルムを提供する。【解決手段】  本発明の偏光フィルムは、下記一般式（Ｉ）で表されるアゾ化合物を含んでいる。  【化１】2010266769.tif 000013  一般式（Ｉ）において、Ｑは、置換若しくは無置換のアリール基を表し、Ｘは、カチオン性基、ニトロ基、シアノ基、又は水酸基を表し、Ｍは、対イオンを表す。【選択図】  なし【特許請求の範囲】
【請求項１】
下記一般式（Ｉ）で表されるアゾ化合物を含む偏光フィルム。
【化１】
2010266769.tif 000011
Ｑは、置換若しくは無置換のアリール基を表し、Ｘは、カチオン性基、ニトロ基、シアノ基、又は水酸基を表し、Ｍは、対イオンを表す。
【請求項２】
前記Ｘが、カチオン性基又はニトロ基である請求項１に記載の偏光フィルム。
【請求項３】
前記カチオン性基が、−ＮＨＲ基、又は−ＣＯＮＨＲ基であり、前記Ｒは、水素原子、メチル基、エチル基、メトキシ基又はエトキシ基を表す、請求項１又は２に記載の偏光フィルム。
【請求項４】
下記一般式（Ｉ）で表されるアゾ化合物と、溶媒と、を含むコーティング液。
【化２】
2010266769.tif 000012
Ｑは、置換若しくは無置換のアリール基を表し、Ｘは、カチオン性基、ニトロ基、シアノ基、又は水酸基を表し、Ｍは、対イオンを表す。
【請求項５】
請求項１〜３の何れかに記載の偏光フィルムを有する画像表示装置。
【発明の詳細な説明】
【技術分野】
【０００１】
本発明は、高い二色比を示す偏光フィルム、及びこの偏光フィルムを形成するためのコーティング液に関する。
【背景技術】
【０００２】
偏光フィルムは、偏光又は自然光から特定の直線偏光を透過させる機能を有する光学部材である。
汎用的な偏光フィルムは、例えば、ヨウ素で染色したポリビニルアルコールフィルムを延伸することにより得られる。
また、リオトロピック液晶性化合物を含むコーティング液を基材上に塗工する方法（溶液流延法）により得られる偏光フィルムも知られている。
例えば、特許文献１の実施例１６には、７−スルホ−１，４−ナフチレン基を有するアゾ化合物を含むコーティング液を、基材上に塗工することにより得られた偏光フィルムが開示されている。
【先行技術文献】
【特許文献】
【０００３】
【特許文献１】特開２００６−３２３３７７号公報
【発明の概要】
【発明が解決しようとする課題】
【０００４】
上記特許文献１の偏光フィルムは、コーティング液の塗工によって得られるため、その厚みを薄くできる。しかしながら、上記特許文献１の偏光フィルムは、二色比が低く、十分な偏光特性を有しない。
【０００５】
本発明の第１の目的は、高い二色比を示す偏光フィルムを提供することである。
本発明の第２の目的は、高い二色比を示し、且つ比較的薄い偏光フィルムを形成するためのコーティング液を提供することである。
【課題を解決するための手段】
【０００６】
一般に、溶媒に溶解させたアゾ化合物は、溶液中において超分子会合体を形成することによって、液晶相を発現する。この超分子会合体が安定な状態であるほど、アゾ化合物の配向性が向上する。本発明者らは、溶液中において配向性に優れるアゾ化合物を見出すことによって本発明を完成させた。
【０００７】
本発明の偏光フィルムは、下記一般式（Ｉ）で表されるアゾ化合物を含む。
【０００８】
【化１】
2010266769.tif 000002
【０００９】
一般式（Ｉ）において、Ｑは、置換若しくは無置換のアリール基を表し、Ｘは、カチオン性基、ニトロ基、シアノ基、又は水酸基を表し、Ｍは、対イオンを表す。
【００１０】
本発明の好ましい偏光フィルムは、前記Ｘが、カチオン性基又はニトロ基である。
本発明の好ましい偏光フィルムは、前記カチオン性基が、−ＮＨＲ基、又は−ＣＯＮＨＲ基である。ただし、前記Ｒは、水素原子、メチル基、エチル基、メトキシ基又はエトキシ基を表す。
【００１１】
本発明の別の局面によれば、コーティング液が提供される。
このコーティング液は、上記一般式（Ｉ）で表されるアゾ化合物と、溶媒と、を含む。
【００１２】
本発明の別の局面によれば、画像表示装置が提供される。
この画像表示装置は、その構成部材として、前記いずれかの偏光フィルムを有する。
【発明の効果】
【００１３】
本発明の偏光フィルムは、一般式（Ｉ）で表されるアゾ化合物を含んでいるので、高い二色比を示す。また、本発明の偏光フィルムは、前記アゾ化合物を含むコーティング液を用いた溶液流延法で作製することができる。このため、比較的薄い偏光フィルムを提供できる。
本発明のコーティング液は、一般式（Ｉ）で表されるアゾ化合物を含んでいる。このコーティング液を適当な基材上に塗工することにより、比較的薄く、且つ高い二色比を示す偏光フィルムを容易に得ることができる。
【図面の簡単な説明】
【００１４】
【図１】アゾ化合物の結合状態を示す参考模式図。
【図２】１つの実施形態に係る偏光フィルムを示す部分断面図。
【図３】１つの実施形態に係る偏光板を示す部分断面図。
【発明を実施するための形態】
【００１５】
（偏光フィルム）
本発明の偏光フィルムは、下記一般式（Ｉ）で表されるアゾ化合物を含む。
【００１６】
【化２】
2010266769.tif 000003
【００１７】
一般式（Ｉ）において、Ｑは、置換若しくは無置換のアリール基を表し、Ｘは、カチオン性基、ニトロ基、シアノ基、又は水酸基を表し、Ｍは、対イオンを表す。
なお、本明細書において、「置換若しくは無置換」は、「置換基を有する、又は、置換基を有しない」ことを意味する。
また、本明細書において、「Ｙ〜Ｚ」という記載は、「Ｙ以上Ｚ以下」を意味する。
【００１８】
前記Ｑで表されるアリール基は、フェニル基の他、ナフチル基などのようなベンゼン環が２以上縮合した縮合環基が挙げられる。前記Ｑのアリール基は、置換基を有していてもよいし、又は、置換基を有していなくてもよい。前記アリール基が、置換若しくは無置換のいずれの場合でも、−ＳＯ３Ｍ基を有する式（Ｉ）のアゾ化合物は溶媒溶解性を有する。
前記Ｑは、好ましくは置換若しくは無置換のフェニル基、又は置換若しくは無置換のナフチル基であり、より好ましくは置換若しくは無置換のナフチル基であり、特に好ましくは置換基を有する２−ナフチル基である。
【００１９】
前記アリール基が置換基を有する場合、その置換基としては、例えば、炭素数１〜６のアルキル基、炭素数１〜６のアルコキシ基、炭素数１〜６のアルキルアミノ基、フェニルアミノ基、炭素数１〜６のアシルアミノ基、ジヒドロキシプロピル基等の炭素数１〜６のヒドロキシアルキル基、カルボキシル基、−ＳＯ３Ｍ基などのスルホン酸基、水酸基、シアノ基、ニトロ基、アミノ基などのＮＨＲ基、ハロゲン基などが挙げられる。好ましくは、前記置換基は、スルホン酸基、水酸基、シアノ基、ニトロ基又はＮＨＲ基から選ばれる少なくとも１つである。前記ＮＨＲ基のＲは、水素原子、炭素数１〜３のアルキル基又は炭素数１〜３のアシル基を表す。前記Ｒは、好ましくは水素原子、メチル基又はアセチル基（−ＣＯＣＨ３）であり、より好ましくは水素原子である。前記アリール基は、前記置換基を複数有していてもよい。このような置換基を有するアリール基を有するアゾ化合物は、特に水溶性に優れている。
前記Ｑの具体例としては、例えば、下記式（ａ）乃至式（ｌ）などが挙げられる。
【００２０】
【化３】
2010266769.tif 000004
【００２１】
一般式（Ｉ）で表されるアゾ化合物の中で、本発明においては、下記一般式（ＩＩ）で表されるアゾ化合物が好ましく、さらに、式（ＩＩＩ）で表されるアゾ化合物がより好ましい。
【００２２】
【化４】
2010266769.tif 000005
【００２３】
式（ＩＩ）において、Ｙは、水酸基又は−ＮＨＲ基（Ｒは、水素原子、炭素数１〜３のアルキル基又は炭素数１〜３のアシル基を表し、好ましくは、水素原子である）を表し、ｋ及びｍは、Ｙの置換数を表し、ｌ及びｎは、−ＳＯ３Ｍの置換数を表す。ｋ及びｌは、それぞれ０〜４の整数であり、ｍ及びｎは、それぞれ０〜２の整数である。ただし、ｋ＋ｌ＝１〜４であり、ｍ＋ｎ＝０〜２である。ｋは、好ましくは０〜２であり、より好ましくは１〜２である。ｌは、好ましくは０〜４であり、より好ましくは１〜３である。ｍ及びｎは、好ましくはそれぞれ０〜１である。なお、式（ＩＩ）及び式（ＩＩＩ）のＭ及びＸは、式（Ｉ）と同様である。
【００２４】
上記式（Ｉ）、式（ＩＩ）及び式（ＩＩＩ）のＸは、カチオン性基、ニトロ基、シアノ基、又は水酸基を表す。前記カチオン性基としては、アミノ基などの−ＮＨＲ基、−ＣＯＮＨＲ基、アンモニウム塩基、及びそれらの塩などが挙げられる。前記塩としては、塩酸塩、硫酸塩、リン酸塩などが挙げられる。ただし、前記−ＮＨＲ基及び−ＣＯＮＨＲ基のＲは、水素原子、炭素数１〜３のアルキル基又は炭素数１〜３のアシル基を表す。前記Ｒは、好ましくは水素原子、メチル基又はアセチル基（−ＣＯＣＨ３）であり、より好ましくは水素原子である。
【００２５】
前記Ｘは、好ましくはカチオン性基、又はニトロ基であり、より好ましくはカチオン性基である。このカチオン性基は、好ましくは−ＮＨＲ基、−ＣＯＮＨＲ基又はその塩であり、より好ましくは−ＮＨ２基（アミノ基）、−ＣＯＮＨ２基、−ＮＨＣＯＣＨ３基又はその塩であり、特に好ましくは−ＮＨ２基である。このようなＸを有する式（Ｉ）のアゾ化合物は、水溶性に優れている上、溶液状態において、安定な超分子会合体を形成し得る。特に、Ｘがアミノ基などのカチオン性基であるアゾ化合物は、そのＸが隣接するアゾ化合物の−ＳＯ３Ｍ基に対して強いイオン結合を形成し得る。このため、Ｘがカチオン性基であるアゾ化合物は、より安定性に優れた超分子会合体を形成する。このため、前記アゾ化合物を含む偏光フィルムは、より高い二色比を示すので好ましい。
【００２６】
上記式（Ｉ）、式（ＩＩ）及び式（ＩＩＩ）のＭ（対イオン）は、好ましくは水素原子；Ｌｉ、Ｎａ、Ｋ、Ｃｓなどのアルカリ金属原子；Ｃａ、Ｓｒ、Ｂａなどのアルカリ土類金属原子；金属イオンなどが挙げられる。前記金属イオンとしては、例えば、Ｎｉ２＋、Ｆｅ３＋、Ｃｕ２＋、Ａｇ＋、Ｚｎ２＋、Ａｌ３＋、Ｐｄ２＋、Ｃｄ２＋、Ｓｎ２＋、Ｃｏ２＋、Ｍｎ２＋、Ｃｅ３＋などが挙げられる。
【００２７】
上記式（Ｉ）で表されるアゾ化合物は、例えば、次のような方法で得ることができる。メタ位置換アニリン誘導体と、１，６−クレーブ酸（５−アミノ−２−ナフタレンスルホン酸とも言う）とを、常法により、ジアゾ化及びカップリング反応させてモノアゾ化合物を得る。このモノアゾ化合物を更にジアゾ化し、アリール誘導体とカップリング反応させることによって、式（Ｉ）のアゾ化合物が得られる。前記アニリン誘導体としては、例えば、３’−アセトアニリド、３−ニトロアニリン、３−ヒドロキシアニリンなどが挙げられる。
【００２８】
前記アゾ化合物は、波長３８０ｎｍ〜７８０ｎｍの間の少なくとも一部の波長において吸収二色性を示す。また、前記アゾ化合物は、溶媒に溶解させた溶液状態で液晶性（リオトロピック液晶性）を示す。
【００２９】
本発明の偏光フィルムは、前記アゾ化合物を少なくとも含んでいればよい。もっとも、本発明の効果を損なわない範囲で、偏光フィルムは、他の色素、ポリマー、添加剤などを含んでいてもよい。添加剤としては、下記の例示を参照されたい。
【００３０】
（本発明のコーティング液及びこれを用いた偏光フィルムの製造方法）
本発明の偏光フィルムは、例えば、前記式（Ｉ）で表されるアゾ化合物とこれを溶解させる溶媒とを含むコーティング液を適当な基材上に薄膜状に塗工し、乾燥することによって得られる。
【００３１】
本発明の偏光フィルムは、好ましくは下記工程Ａ及び工程Ｂを経て製造でき、必要に応じて、工程Ｂの後、下記工程Ｃを行ってもよい。
工程Ａ：前記アゾ化合物と溶媒とを含むコーティング液を、基材上に塗工し、塗膜を形成する工程。
工程Ｂ：前記塗膜を乾燥する工程。
工程Ｃ：工程Ｂで乾燥させた塗膜の表面に、耐水化処理を施す工程。
前記基材の、コーティング液を塗工する面には、配向規制力が付与されていてもよい。
【００３２】
工程Ａは、コーティング液を、基材上に塗工し、塗膜を形成する工程である。
本発明のコーティング液は、前記式（Ｉ）で表されるアゾ化合物と、前記アゾ化合物を溶解させる溶媒と、を含む。
【００３３】
前記溶媒は、特に限定されず、従来公知の溶媒を用いることができるが、水系溶媒が好ましい。水系溶媒としては、水、親水性溶媒、及び、水と親水性溶媒の混合溶媒などが挙げられる。前記親水性溶媒は、水と略均一に溶解させることができる溶媒である。親水性溶媒としては、例えば、メタノール、イソプロピルアルコールなどのアルコール類；エチレングリコールなどのグリコール類；メチルセロソルブ、エチルセロソルブなどのセロソルブ類；アセトン、メチルエチルケトンなどのケトン類；酢酸エチルなどのエステル類；などが挙げられる。上記水系溶媒は、好ましくは、水、又は、水と親水性溶媒の混合溶媒が用いられる。
前記アゾ化合物は、−ＳＯ３Ｍ基を有するので、水に可溶であり、特に前記水系溶媒に対する溶解性に優れている。
【００３４】
上記コーティング液は、液温やアゾ化合物の濃度などを変化させることにより、液晶相を示す。
この液晶相は、アゾ化合物が液中で超分子会合体を形成することによって発現する。液晶相は、特に限定されず、ネマチック液晶相、スメクチック液晶相、コレステリック液晶相、又はヘキサゴナル液晶相等が挙げられる。液晶相は、偏光顕微鏡で観察される光学模様によって、確認、識別できる。
【００３５】
コーティング液中におけるアゾ化合物の濃度は、アゾ化合物が液晶相を示すように調製することが好ましい。前記コーティング液中におけるアゾ化合物の濃度は、０．５質量％〜５０質量％であり、好ましくは１質量％〜３０質量％である。
【００３６】
また、コーティング液は、適切なｐＨに調整される。コーティング液のｐＨは、好ましくはｐＨ２〜１０程度、より好ましくはｐＨ６〜８程度である。
さらに、コーティング液の温度は、好ましくは１０℃〜４０℃、より好ましくは１５℃〜３０℃に調整される。
【００３７】
さらに、上記コーティング液には、添加剤が添加されていてもよい。該添加剤としては、例えば、相溶化剤、界面活性剤、熱安定剤、光安定剤、滑剤、抗酸化剤、難燃剤、帯電防止剤などが挙げられる。添加剤を添加する場合、その量は、アゾ化合物１００質量部に対して、好ましくは０を超え１０質量部未満である。
【００３８】
基材は、コーティング液を均一に展開するために用いられる。この目的に適していれば基材の種類は特に限定されない。基材としては、例えば、ポリマーフィルム、ガラス板などのシートを用いることができる。また、基材として、金属ドラムを用いてもよい。シート又は金属ドラムなどの上にコーティング液を塗工することにより、アゾ化合物を含む薄膜状の塗膜を形成できる。
好ましい実施形態においては、前記基材として、配向基材が用いられる。前記配向基材は、少なくとも表面に配向規制力を有する基材である。前記配向基材にコーティング液を塗工することにより、アゾ化合物を容易に配向させることができる。
【００３９】
上記ポリマーフィルムとしては、特に限定されないが、透明性に優れているフィルム（例えば、ヘイズ値３％以下）が好ましい。
上記ポリマーフィルムの材質としては、例えば、ポリエチレンテレフタレート等のポリエステル系；トリアセチルセルロース等のセルロース系；ポリカーボネート系；ポリメチルメタクリレート等のアクリル系；ポリスチレン等のスチレン系；ポリプロピレン、環状又はノルボルネン構造を有するポリオレフィン等のオレフィン系；などが挙げられる。前記アゾ化合物を良好に配向させるためには、ノルボルネン系フィルムを用いることが好ましい。
【００４０】
前記配向基材は、基材（例えばポリマーフィルム）の表面に又は前記基材上に形成された表面層に、配向規制力を付与することによって得られる。
前記配向規制力を付与する方法は、特に限定されない。前記方法としては、前記基材の表面にラビング処理を施す方法、前記基材上にポリイミドなどの表面層を形成し、この表面層にラビング処理を施す方法、前記基材上に光反応（光異性化、光二量化又は光分解など）を起こす化合物を含む表面層を形成し、前記表面層に光照射を行うことによって表面層に方向性を付与する方法、などが挙げられる。
【００４１】
シートからなる基材の厚みは、強度等に応じて適宜に設計し得る。薄型軽量化の観点から、前記基材の厚みは、好ましくは３００μｍ以下、より好ましくは５μｍ〜２００μｍ、特に好ましくは１０μｍ〜１００μｍである。
シートからなる基材の一面に前記コーティング液を塗工する際には、適切なコータを用いた塗工方法が採用され得る。前記コータとしては、例えば、バーコータ、リバースロールコータ、正回転ロールコータ、グラビアコータ、ロッドコータ、スロットダイコータ、スロットオリフィスコータ、カーテンコータ、ファウンテンコータなどが挙げられる。なお、金属ドラムのような基材上に前記コーティング液を塗工する際には、適切な流延展開法が採用され得る。
【００４２】
液晶相状態のコーティング液を基材上に塗工すると、コーティング液の流動過程でアゾ化合物の超分子会合体に剪断応力が加わる。よって、前記超分子会合体の長軸方向がコーティング液の流動方向と平行となって、前記アゾ化合物の超分子会合体が配向した塗膜を基材上に形成できる。また、基材が配向基材である場合、その配向規制力に従ってアゾ化合物が配向する。
なお、アゾ化合物の配向を高めるため、必要に応じて、前記塗膜を形成した後、磁場又は電場などを印加してもよい。
【００４３】
工程Ｂは、前記塗膜を乾燥する工程である。
基材上に、コーティング液を塗工して塗膜を形成した後、これを乾燥する。
乾燥は、自然乾燥、強制的な乾燥などで実施できる。強制的な乾燥としては、減圧乾燥、加熱乾燥、減圧加熱乾燥などが挙げられる。好ましくは、自然乾燥である。
乾燥時間は、乾燥温度や溶媒の種類によって、適宜、選択され得る。例えば、自然乾燥の場合には、乾燥時間は、好ましくは１秒〜１２０分であり、より好ましくは１０秒〜５分である。
【００４４】
上記塗膜は、乾燥する過程で濃度が上昇し、配向したアゾ化合物が固定される。塗膜中のアゾ化合物の配向が固定されることによって、偏光フィルムの特性である、吸収二色性を生じる。得られた乾燥塗膜は、偏光フィルムとして使用できる。前記偏光フィルム中における残存溶媒量は、偏光フィルムの総質量に対し、好ましくは５質量％以下である。前記乾燥は、偏光フィルム中の残存溶媒量が５質量％以下となるまで行うことが好ましい。
【００４５】
工程Ｃは、前記乾燥塗膜の表面（基材の接合面と反対面）に、耐水性を付与する工程である。
具体的には、上記工程Ｂで形成された乾燥塗膜の表面に、アルミニウム塩、バリウム塩、鉛塩、クロム塩、ストロンチウム塩、セリウム塩、ランタン塩、サマリウム塩、イットリウム塩、銅塩、鉄塩、及び分子内に２個以上のアミノ基を有する化合物塩からなる群から選択される少なくとも１種の化合物塩を含む溶液を接触させる。
【００４６】
工程Ｃを行うことにより、前記化合物塩を含む層が前記乾燥塗膜の表面に形成される。かかる層を形成することにより、乾燥塗膜の表面を水に対して不溶化又は難溶化させることができる。よって、乾燥塗膜（偏光フィルム）に、耐水性を付与できる。
なお、必要に応じて、得られた偏光フィルムの表面を水又は洗浄液で洗浄してもよい。
【００４７】
（本発明の偏光フィルムの特性）
本発明の偏光フィルムは、前記アゾ化合物の超分子会合体が所定方向に配向しているため、波長３８０ｎｍ〜７８０ｎｍの間の少なくとも一部の波長において吸収二色性を有する。前記偏光フィルムの二色比は、好ましくは１５以上であり、より好ましくは２０以上である。ただし、二色比は、下記実施例に記載の方法によって求めることができる。
前記式（Ｉ）で表されるアゾ化合物を含む偏光フィルムが、高い二色比（例えば、二色比が１５以上）を示す理由を、本発明者らは、次のように推定している。式（Ｉ）で表される、隣接する２つのアゾ化合物は、静電相互作用によって結合し、溶液中において安定な超分子会合体を形成し得る。具体的には、図１に示すように、一方のアゾ化合物中のベンゼン環（符号Ｂ１で示す）のメタ位に結合した置換基Ｘと、他方のアゾ化合物中の６−スルホ−１，４−ナフタレン環（符号Ｎ２で示す）の−ＳＯ３Ｍ基とが、静電相互作用（点線で示す）によって結合する。同時に、一方のアゾ化合物中の６−スルホ−１，４−ナフタレン環（符号Ｎ１で示す）の−ＳＯ３Ｍ基と、他方のアゾ化合物中のベンゼン環（符号Ｂ２で示す）のメタ位に結合した置換基Ｘとが、静電相互作用（点線で示す）によって結合する。このように隣接する２つのアゾ化合物が結合することによって、アゾ化合物の超分子会合体が安定化する。このため、アゾ化合物の配向性が向上し、このアゾ化合物を含む偏光フィルムは、高い二色比を示す。特に、式（Ｉ）のＸがカチオン性基である場合、カチオン性基と−ＳＯ３Ｍ基がイオン結合を形成し得るので、より安定性に優れた超分子会合体が形成される。このため、式（Ｉ）のＸがカチオン性基であるアゾ化合物を用いることがより好ましい。
【００４８】
前記偏光フィルムの偏光度は、好ましくは９０％以上であり、より好ましくは９５％以上である。前記偏光フィルムの透過率（波長５５０ｎｍ、２３℃で測定）は、好ましくは３５％以上、より好ましくは４０％以上である。ただし、前記透過率は、例えば、分光光度計（日本分光（株）製、製品名「Ｖ−７１００」）を用いて測定できる。
【００４９】
前記偏光フィルムの厚みは、特に限定されない。本発明の偏光フィルムは、上述するように溶液流延法によって形成できるので、より薄く形成できる。具体的には、偏光フィルムの厚みは、好ましくは０．１μｍ〜５μｍであり、より好ましくは０．１μｍ〜３μｍである。
【００５０】
（本発明の偏光フィルムの用途等）
上記コーティング液をシートからなる基材上に塗工することによって得られた偏光フィルム１は、図２に示すように、シートからなる基材２上に積層されている。
本発明の偏光フィルム１は、通常、基材２上に積層された状態で使用される。もっとも、前記偏光フィルム１は、上記基材２から剥離して使用することもできる。
本発明の偏光フィルム１には、さらに、他の光学フィルムを積層してもよい。他の光学フィルムとしては、保護フィルム、位相差フィルムなどが挙げられる。本発明の偏光フィルムに、保護フィルム及び／又は位相差フィルムを積層することにより、偏光板を構成できる。
図３に、本発明の偏光フィルム１に保護フィルム３が積層された偏光板５を示す。この偏光板５は、基材２と、前記基材２上に積層された偏光フィルム１と、前記偏光フィルム１上に積層された保護フィルム３と、を有する。基材２は、偏光フィルム１を保護する機能を有する。このため、前記偏光板５は、偏光フィルム１の一方の面にのみ保護フィルム３が積層されている。
また、特に図示しないが、この偏光板５には、位相差フィルムなどの他の光学フィルムが積層されていてもよい。
【００５１】
偏光フィルムに他の光学フィルムを積層する場合、実用的には、これらの間には任意の適切な接着層が設けられる。接着層を形成する材料としては、例えば、接着剤、粘着剤、アンカーコート剤等が挙げられる。
【００５２】
本発明の偏光フィルムの用途は、特に限定されない。本発明の偏光フィルムは、例えば、液晶表示装置、有機ＥＬ表示装置などの画像表示装置の構成部材として使用される。
前記画像表示装置が液晶表示装置の場合、その好ましい用途は、テレビ、携帯機器、ビデオカメラなどである。
【実施例】
【００５３】
以下、実施例及び比較例を示して本発明をさらに説明する。ただし、本発明は、下記実施例のみに限定されるものではない。なお、実施例及び比較例で用いた各分析方法は、以下の通りである。
【００５４】
［液晶相の観察方法］
２枚のスライドガラスの間にコーティング液を少量挟み込み、顕微鏡用大型試料加熱冷却ステージ（ジャパンハイテック（株）製、製品名「１００１３Ｌ」）を備えた、偏光顕微鏡（オリンパス（株）製、製品名「ＯＰＴＩＰＨＯＴ−ＰＯＬ」）を用いて、液晶相を観察した。
【００５５】
［偏光フィルムの厚みの測定方法］
偏光フィルムの厚みは、ノルボルネン系ポリマーフィルム上に形成された偏光フィルムの一部を剥離し、３次元非接触表面形状計測システム（（株）菱化システム製、製品名「Ｍｉｃｒｏｍａｐ  ＭＭ５２００」）を用い、前記フィルムと偏光フィルムの段差を測定した。
【００５６】
［二色比（ＤＲ）の測定方法］
分光光度計（日本分光（株）製、製品名「Ｖ−７１００」）を用いて、波長３８０ｎｍ〜７８０ｎｍの偏光透過スペクトル（ｋ１）及び（ｋ２）をそれぞれ測定した。前記偏光透過スペクトル（ｋ１）は、偏光フィルムの透過軸方向と平行な電界ベクトルを有する偏光を入射した場合の透過スペクトルであり、前記偏光透過スペクトル（ｋ２）は、偏光フィルムの透過軸方向と垂直な電界ベクトルを有する偏光を入射した場合の透過スペクトルである。測定した偏光透過スペクトル（ｋ１）及び（ｋ２）から、三刺激値（Ｙ１）及び（Ｙ２）をそれぞれ算出した。これを、式；ＤＲ＝ｌｏｇ（１／Ｙ２）／ｌｏｇ（１／Ｙ１）に入することによって、二色比（ＤＲ）を求めた。
【００５７】
［実施例１］
３’−アセトアニリドと５−アミノ−２−ナフタレンスルホン酸とを、下記文献に記載の方法に従って、ジアゾ化及びカップリング反応させて、モノアゾ化合物を得た。このモノアゾ化合物を、同文献に記載の方法に従って、ジアゾ化した後、さらに１−アミノ−８−ナフトール−２，４−ジスルホン酸リチウム塩とカップリング反応させ、水酸化リチウムを用いてアセチル基を加水分解した。得られた粗生成物を塩化リチウムで塩析することにより、下記構造式（ＩＶ）で表されるアゾ化合物を得た。
文献：細田豊著「理論製造  染料化学（５版）」（昭和４３年７月１５日技報堂発行の１３５頁〜１５２頁）。
【００５８】
【化５】
2010266769.tif 000006
【００５９】
前記構造式（ＩＶ）のアゾ化合物をイオン交換水に溶解させて、濃度２０質量％のコーティング液を調製した。このコーティング液を、上記液晶相の観察方法に従って、２３℃で観察したところ、ネマチック液晶相が確認された。
コーティング液に更にイオン交換水を加え、濃度５質量％のコーティング液を調製した。このコーティング液を、ラビング処理及びコロナ処理が施されたノルボルネン系ポリマーフィルム（日本ゼオン社製、商品名「ゼオノア」）の前記処理面上に、バーコータ（ＢＵＳＨＭＡＮ社製、製品名「Ｍａｙｅｒ  ｒｏｔ  ＨＳ３」）を用いて塗工し、２３℃の恒温室内で、３００秒間自然乾燥した。乾燥後の塗膜が、偏光フィルムである。
得られた偏光フィルムの厚みは、０．４μｍであった。前記偏光フィルムの二色比を表１に示す。
【００６０】
［実施例２］
３−ニトロアニリンと５−アミノ−２−ナフタレンスルホン酸とを、上記文献に記載の方法に従って、ジアゾ化及びカップリング反応させて、モノアゾ化合物を得た。このモノアゾ化合物を、同文献に記載の方法に従って、ジアゾ化した後、さらに１−アミノ−８−ナフトール−２，４−ジスルホン酸リチウム塩とカップリング反応させた。得られた粗生成物を塩化リチウムで塩析することにより、下記構造式（Ｖ）で表されるアゾ化合物を得た。
【００６１】
【化６】
2010266769.tif 000007
【００６２】
前記構造式（Ｖ）のアゾ化合物をイオン交換水に溶解させて、濃度２０質量％のコーティング液を調製した。このコーティング液を、上記液晶相の観察方法に従って、２３℃で観察したところ、ネマチック液晶相が確認された。
このコーティング液に更にイオン交換水を加え、濃度５質量％のコーティング液を調製した。このコーティング液を、実施例１と同様に、ノルボルネン系ポリマーフィルム上に塗工することにより、厚み０．４μｍの偏光フィルムを作製した。その二色比を表１に示す。
【００６３】
［比較例１］
５−アミノ−２−ナフタレンスルホン酸に代えて、８−アミノ−２−ナフタレンスルホン酸を用いたこと以外は、実施例１と同様にして、下記構造式（ＶＩ）で表されるアゾ化合物を得た。
【００６４】
【化７】
2010266769.tif 000008
【００６５】
前記構造式（ＶＩ）のアゾ化合物をイオン交換水に溶解させて、濃度２０質量％のコーティング液を調製した。このコーティング液を、上記液晶相の観察方法に従って、２３℃で観察したところ、ネマチック液晶相が確認された。
このコーティング液に更にイオン交換水を加え、濃度５質量％のコーティング液を調製した。このコーティング液を、実施例１と同様に、ノルボルネン系ポリマーフィルム上に塗工することにより、厚み０．４μｍの偏光フィルムを作製した。その二色比を表１に示す。
【００６６】
［比較例２］
５−アミノ−２−ナフタレンスルホン酸に代えて、８−アミノ−２−ナフタレンスルホン酸を用いたこと以外は、実施例２と同様にして、下記構造式（ＶＩＩ）で表されるアゾ化合物を得た。
【００６７】
【化８】
2010266769.tif 000009
【００６８】
前記構造式（ＶＩＩ）のアゾ化合物をイオン交換水に溶解させて、濃度２０質量％のコーティング液を調製した。このコーティング液を、上記液晶相の観察方法に従って、２３℃で観察したところ、ネマチック液晶相が確認された。
このコーティング液に更にイオン交換水を加え、濃度５質量％のコーティング液を調製した。このコーティング液を、実施例１と同様に、ノルボルネン系ポリマーフィルム上に塗工することにより、厚み０．４μｍの偏光フィルムを作製した。その二色比を表１に示す。
【００６９】
【表１】
2010266769.tif 000010
【００７０】
［評価］
実施例１及び２の偏光フィルムは、比較例１及び２に比して、二色比が高かった。特に、メタ位がアミノ基であるアゾ化合物（実施例１の構造式（ＩＶ））の使用は、高い二色比を示す偏光フィルムの形成を可能にする。
【産業上の利用可能性】
【００７１】
本発明の偏光フィルムは、例えば、液晶表示装置の構成部材、偏光サングラスなどに利用できる。
本発明のコーティング液は、偏光フィルムの形成材料として利用できる。
【図１】
2010266769.tif 000014
【図２】
2010266769.tif 000015
【図３】
2010266769.tif 000016